Глазурь
GLAZE

Изобретение относится к технологии силикатов, в частности к составам глазурей, которые могут быть использованы для покрытия керамических изделий хозяйственно-бытового назначения, печных изразцов.
2
2
3
2
2
Известна глазурь, содержащая, мас.%: SiO 5,0-90,0; AlO 0-45,0; MgO 0-25,0; CuO 0-10,0; KO 0-15,0; ZrO 0-25,0 [1].
Задачей изобретения является повышение термостойкости глазури.
2
2
3
2
2
2
3
2
2
2
3
2
2
2
3
2
Технический результат достигается тем, что глазурь, включающая SiO, AlO, MgO, CuO, KO, ZrO, дополнительно содержит 3AlO⋅2SiO, при соотношении компонентов, мас.%: SiO 59,0-61,0; AlO 9,0-11,0; MgO 12,0-13,0; CuO 1,0-1,5; KO 1,8-3,0; ZrO 2,0-3,0; 3AlO⋅2SiO 10,0-13,0.
В таблице приведены составы глазури.
Взвешенные в требуемых соотношениях сырьевые компоненты (кварцевый песок, муллит, стеклобой, глинозем, циркон, поташ и др.) глазури измельчают мокрым способом в шаровой мельнице. Компоненты сплавляют при температуре 1470-1500°C. Расплав гранулируют в воду, фритту размалывают мокрым способом до прохождения через сетку №0056. Суспензию с влажностью 45-48% наносят на изделия, подсушивают и при температуре 1200-1250°C проводят обжиг.
Источник информации
1. ЕР 1845073 А1, 2007.